(57)【要約】【課題】ブロー成形に好適な材料で構成した金型を提供することを課題とする。【解決手段】成形型１４は、製品形状部１３を有する中央型１６と、この中央型１６を囲う周辺型１７とに分割して構成され、中央型１６の材質が鋳鋼とされ、周辺型１７の材質が鋳鉄とされていることを特徴とする。【効果】製品形状部を有する中央型の材質を鋳鋼にした。鋳鉄の炭素成分が３〜５％であるのに対して、鋳鋼の炭素成分は０．１〜０．４％である。しかも、鋳鋼はフェライトやパーライトの組織を有するため、炭素は非球形になり、金型表面から脱落する心配はない。加えて、鋳鉄はショットを重ねると表面が荒れるが、鋳鋼は鋼の特性を有し、組織が緻密であるため、ショットを重ねても表面が荒れる心配はない。以上により、中央型にアルミニウムが堆積することは無くなり、製品に疵を付ける虞が無くなった。【選択図】図１
2008093728.tif 000002
【特許請求の範囲】
【請求項１】
流体吹き込み口が備えられている吹き込み型と製品形状部が備えられている成形型との間に、アルミニウム合金製のブランク材を挟み、前記流体吹き込み口から吹き込んだ高圧流体で前記ブランク材を変形させて前記製品形状部に押圧し、前記製品形状部に倣った形状の成形体を得るブロー成形法に用いる金型において、
前記成形型は、前記製品形状部を有する中央型と、この中央型を囲う周辺型とに分割して構成され、前記中央型の材質が鋳鋼とされ、前記周辺型の材質が鋳鉄とされていることを特徴とするブロー成形用金型。
【発明の詳細な説明】
【技術分野】
【０００１】
本発明は、アルミニウム合金製のブランク材をブロー成形する金型に関する。
【背景技術】
【０００２】
ブランク材を塑性変形させる金型は、広く知られている（例えば、特許文献１参照。）。
【特許文献１】特開２００２−１９４４７８公報（請求項１）
【０００３】
特許文献１の請求項１には、サイジングプレス金型の材質が、ダクタイル鋳鉄であること、組織中に黒鉛が面積率で１５％以上晶出しており、且つそのうち粒径が１００ミクロン以上の黒鉛が５０％以上を占めている、との記載がある。
【０００４】
ダクタイル鋳鉄に代表される鋳鉄は、鋳造法により自由な形状が得られることと、内蔵する黒鉛が外力、特に衝撃力を吸収する作用を発揮すること、表面に現れる黒鉛が潤滑剤の作用を発揮すること、などから、サイジングプレス金型以外の各種金型の材料として好んで採用される。
【０００５】
そこで、本発明者らは、ダクタイル鋳鉄製の金型を用いて、次図に示す要領でアルミニウム合金のブロー成形を試みた。
図３は従来のダクタイル鋳鉄製の金型の断面図であり、ブロー成形用金型１００は、流体吹き込み口１０１が備えられている吹き込み型１０２と製品形状部１０３が備えられている成形型１０４との間に、アルミニウム合金製のブランク材１０５を挟み、流体吹き込み口１０１から吹き込んだ高圧流体でブランク材１０５を変形させて製品形状部１０３に押圧し、製品形状部１０３に倣った形状の成形体を得る金型である。
【０００６】
なお、ブランク材１０５は、５％のＭｇを含むＭｇ系アルミニウム合金であり、変形を容易にするために、４４０〜５００℃に加熱した。高圧流体の圧力は３ＭＰａに設定した。
また、金型はＪＩＳ  ＦＣＤ８００（Ｃ：約５％）に相当するダクタイル鋳鉄製とし、表面の粗さ（Ｒｍａｘ）は約１００μｍとした。
【０００７】
以上の条件で多数回ブロー成形を実施したところ、ショット数の増加と共に製品に深い疵が発生した。この疵は許容できないので、対策を講じる必要がある。
そこで、本発明者らは、成形型１０４の製品形状部１０３部分を切断して断面を検証した。
【０００８】
図４は不具合のある成形型の拡大断面図であり、Ｆｅ系の基地組織１１１に、球状の黒鉛１１２が点在し、想像線１１３で示す表面に凸部１１４、１１５と凹部１１６、１１７が認められ、さらに凸部１１４，１１５には堆積物１１８、１１９が強固に付着し、凹部１１４、１１５には堆積した堆積物１２１、１２２が存在していた。
【０００９】
凹部１１６、１１７での堆積物１２１、１２２は、主にＦｅ３Ｏ４などの酸化鉄であり、基地組織１１１の酸化物であった。
一方、凸部１１４，１１５に付着している堆積物１１８、１１９は、ＡｌとＭｇとを主成分とする凝集物であった。
そして、製品に残っている疵跡から、堆積物１１８，１１９が疵を発生させていることが判明した。
【００１０】
そこで、本発明者らは、堆積物１１８，１１９の発生メカニズムを次のように推論した。
黒鉛１１２のうち、表面１１３に露出しているものが、ブロー成形のショットを重ねるうちに、表面１１３から脱落して、凹部１１６、１１７が出現する。
凹部１１６、１１７の縁が相対的に凸部１１４、１１５になり、凸部１１４、１１５にＭｇ系アルミニウム合金が強く圧着される。
【００１１】
ブロー成形を円滑にするために、Ｍｇ系アルミニウム合金は５００℃近くまで加熱される。この加熱により、Ｍｇ系アルミニウム合金は軟らかくなり、粘着性が増す。この結果、ブランク材の一部が脱落して凸部１１４、１１５に移り、堆積物１１８、１１９の形態で成長する。これらの堆積物１１８、１１９は有害物であるから、発生させないようにすることが望まれる。
【００１２】
すなわち、Ｍｇ系アルミニウム合金製のブランク材を高温に加熱することを前提としたブロー成形法においては、ダクタイル鋳鉄に代わる金型材料が求められる。
【発明の開示】
【発明が解決しようとする課題】
【００１３】
本発明は、ブロー成形に好適な材料で構成した金型を提供することを課題とする。
【課題を解決するための手段】
【００１４】
請求項１に係る発明は、流体吹き込み口が備えられている吹き込み型と製品形状部が備えられている成形型との間に、アルミニウム合金製のブランク材を挟み、前記流体吹き込み口から吹き込んだ高圧流体で前記ブランク材を変形させて前記製品形状部に押圧し、前記製品形状部に倣った形状の成形体を得るブロー成形法に用いる金型において、
前記成形型は、前記製品形状部を有する中央型と、この中央型を囲う周辺型とに分割して構成され、前記中央型の材質が鋳鋼とされ、前記周辺型の材質が鋳鉄とされていることを特徴とする。
【発明の効果】
【００１５】
請求項１に係る発明では、製品形状部を有する中央型の材質を鋳鋼にした。鋳鉄の炭素成分が３〜５％であるのに対して、鋳鋼の炭素成分は０．１〜０．４％である。しかも、鋳鋼はフェライトやパーライトの組織を有するため、炭素は非球形になり、金型表面から脱落する心配はない。
加えて、鋳鉄はショットを重ねると表面が荒れるが、鋳鋼は鋼の特性を有し、組織が緻密であるため、ショットを重ねても表面が荒れる心配はない。
以上により、中央型にアルミニウムが堆積することは無くなり、製品に疵を付ける虞が無くなった。
【００１６】
したがって、本発明によれば、アルミニウム製のブランク材を高温に加熱するブロー成形に好適な金型を提供することができる。
【００１７】
また、中央型は鋳鋼とするが、ブランク材の成形に直接影響しない周辺型や吹き込み型は、ダクタイル鋳鉄などの鋳鉄で構成する。
鋳鉄は、鋳鋼に比べて材料費が安価であり、加工が容易であるから、鋳鉄を採用することで、金型費用の高騰化を緩和することができる。
【発明を実施するための最良の形態】
【００１８】
本発明を実施するための最良の形態を添付図に基づいて以下に説明する。
図１は本発明に係るブロー成形用金型の断面図であり、ブロー成形用金型１０は、流体吹き込み口１１が備えられている吹き込み型１２と製品形状部１３が備えられている成形型１４との間に、アルミニウム合金製のブランク材１５を挟み、流体吹き込み口１１から吹き込んだ高圧流体でブランク材１５を変形させて製品形状部１３に押圧し、製品形状部１３に倣った形状の成形体を得る金型である。
【００１９】
そして、本発明では、成形型１４は、製品形状部１３を有する中央型１６と、この中央型１６を囲う周辺型１７とに分割して構成され、中央型１６の材質が鋳鋼とされ、周辺型１７の材質が鋳鉄とされていることを特徴とする。１８は周辺型１７に一体又は別体に構成したビード部であり、このビード部１８でブランク材１５の周辺を強く抑える。
【００２０】
中央型１６を構成する鋳鋼は、ＪＩＳ  Ｇ  ５１０１て規定される炭素鋼鋳鋼品（ＳＣ３６０、ＳＣ４１０又はＳＣ４５０）が好適である。ＳＣ３６０には０．２０％以下の炭素が含有され、ＳＣ４１０には０．３０％以下、ＳＣ４５０には０．３５％以下、ＳＴ４８０には０．４０％以下の炭素が含有される。
また、高価になるが、中央型１６を構成する鋳鋼は、低合金鋼鋳鋼やステンレス鋳鋼であってもよい。
【００２１】
一方、周辺型１７の材質は、ＪＩＳ  Ｇ  ５５０２に規定される球状黒鉛鋳鉄（ＦＣＤ）が好適であるが、ねずみ鋳鉄などの他の鋳鉄であってもよい。鋳鉄には３％〜５％の炭素が含まれる。
【００２２】
以上の構成からなるブロー成形用金型の作用を次に説明する。
図２はブロー成形用金型の作用説明図であり、ブランク材１５は、５％のＭｇを含むＭｇ系アルミニウム合金である。変形を容易にするために、ブランク材１５は４４０〜５００℃に加熱し、高圧流体の圧力は３ＭＰａに設定する。
【００２３】
先ず、下型に相当する吹き込み型１２にブランク材１５を載せ、上型に相当する成形型１４を下げる。ブランク材１５は成形型１４と吹き込み型１２とで挟持される。
次に、吹き込み口１１からブランク材１５の下面に高圧の流体を供給する。すると、ブランク材１５は図上方へ膨れる。ブランク材１５は高温に加熱されているため、変形は円滑に行われる。
【００２４】
ブランク材１５は、中央型１６の製品形状部１３に倣った形状となる。この間、ブランク材１５の周縁はビード部１８で抑えられている。得られた成形体１９は、製品形状部１３に当たった部分が製品となるため、その他の部分、すなわち周辺型１７やビード部１８に接する部分は後工程（トリミング工程）で切除されるため、疵が付いても差し支えない。
【００２５】
得られた成形体１９の製品部分には、有害な疵が認められなかった。３００ショットの成形を連続して実施したが、やはり得られた成形体１９の製品部分には、有害な疵が認められなかった。
【００２６】
その理由は次のように考えることができる。
鋳鉄の炭素成分が３〜５％であるのに対して、鋳鋼の炭素成分は０．１〜０．４％であるから、炭素成分が表面に出現する割合は１／１０以下となる。しかも、鋳鋼はフェライトやパーライトの組織を有するため、炭素は非球形になり、金型表面から脱落する心配はない。
加えて、鋳鉄はショットを重ねると表面が荒れるが、鋳鋼は鋼の特性を有し、組織が緻密であるため、ショットを重ねても表面が荒れる心配はない。
以上により、中央型にアルミニウムが堆積することは無くなり、製品に疵を付ける虞が無くなった。
【００２７】
したがって、本発明によれば、アルミニウム製のブランク材を高温に加熱するブロー成形に好適な金型を提供することができる。
【００２８】
また、中央型は鋳鋼とするが、ブランク材の成形に直接影響しない周辺型や吹き込み型は、ダクタイル鋳鉄などの鋳鉄で構成する。鋳鉄は、鋳鋼に比べて材料費が安価であり、加工が容易であるから、鋳鉄を採用することで、金型費用の高騰化を緩和することができる。
【００２９】
尚、中央型は、製品形状部１３を有する主要部だけを鋳鋼で構成し、残部（バックアップ部）を普通炭素鋼や鋳鉄で構成し、要部とバックアップ部を溶接で一体化したものであってもよい。
【産業上の利用可能性】
【００３０】
本発明は、アルミニウム合金製のブランク材をブロー成形する金型に好適である。
【図面の簡単な説明】
【００３１】
【図１】本発明に係るブロー成形用金型の断面図である。
【図２】ブロー成形用金型の作用説明図である。
【図３】従来のダクタイル鋳鉄製の金型の断面図である。
【図４】不具合のある成形型の拡大断面図である。
【符号の説明】
【００３２】
１０…ブロー成形型、１１…流体吹き込み口、１２…吹き込み型、１３…製品形状部、１４…成形型、１５…ブランク材、１６…中央型、１７…周辺型、１８…ビード部、１９…成形体、１１２…黒鉛。
【図１】
2008093728.tif 000003
【図２】
2008093728.tif 000004
【図３】
2008093728.tif 000005
【図４】
2008093728.tif 000006